【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約３７〜約７０モルパーセント、好ましくは約４８〜約５８モルパーセント存在するポリ（テトラメチレン−コ−エチレンエーテル）グリコールと、
（ｂ）少なくとも１つのジイソシアネートと、
（ｃ）０〜１０モルパーセントの共延長剤を有するエチレンジアミン連鎖延長剤と
の反応生成物を含むことを特徴とするポリウレタンウレア。
【請求項２】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約３７〜約７０モルパーセント存在するポリ（テトラメチレン−コ−エチレンエーテル）グリコールと、
（ｂ）少なくとも１つのジイソシアネートと、
（ｃ）連鎖延長剤またはその混合物と、
（ｄ）少なくとも１つの連鎖停止剤と
のポリウレタンウレア反応生成物を含むスパンデックスであって、
１．５倍ストレッチで１９０℃で１２０秒間保持されたときに少なくとも約８５パーセントのヒートセット効率を有することを特徴とするスパンデックス。
【請求項３】
（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約３７〜約７０モルパーセント存在するポリ（テトラメチレン−コ−エチレンエーテル）グリコールと、
（ｂ）少なくとも１つのジイソシアネートと、
（ｃ）０〜約１０モルパーセント共延長剤を有する少なくとも１つのジオール連鎖延長剤と
の反応生成物を含むことを特徴とするポリウレタン。
【請求項４】
（ａ）テトラヒドロフランおよびエチレンオキシドを共重合させることによって誘導される構成単位を含むポリ（テトラメチレン−コ−エチレンエーテル）グリコールを少なくとも１つのジイソシアネートと接触させてキャップドグリコールを形成する工程であって、エチレンオキシドから誘導される単位の部分がポリ（テトラメチレン−コ−エチレンエーテル）グリコール中に約３７〜約７０モルパーセント存在する工程と、
（ｂ）任意選択的に、溶媒を（ａ）の生成物に加える工程と、
（ｃ）（ｂ）の生成物を少なくとも１つのジアミンまたはジオール連鎖延長剤と接触させる工程と、
（ｄ）（ｃ）の生成物を紡糸してスパンデックスを形成する工程と
を含むことを特徴とするスパンデックスの製造方法。
【請求項５】
１．５倍ストレッチで１９０℃で１２０秒間保持されたときに約７７パーセント〜約９５パーセントのヒートセット効率を有するスパンデックスの製造方法であって、
（ａ）テトラヒドロフランおよびエチレンオキシドを共重合させることによって誘導される構成単位を含むポリ（テトラメチレン−コ−エチレンエーテル）グリコールを、約１．２〜約２．３のジイソシアネート対ポリ（テトラメチレン−コ−エチレンエーテル）グリコールのモル比で少なくとも１つのジイソシアネートと接触させる工程であって、エチレンオキシドから誘導される単位の部分がポリ（テトラメチレン−コ−エチレンエーテル）グリコール中に約３７〜約７０モルパーセント存在する工程と、
（ｂ）溶媒を（ａ）の生成物に加える工程と、
（ｃ）（ｂ）の生成物を、０〜約１０モルパーセント共延長剤を有するエチレンジアミン連鎖延長剤および少なくとも１つの連鎖停止剤と接触させる工程と、
（ｄ）（ｃ）の生成物を紡糸してスパンデックスを形成する工程と
を含むことを特徴とする方法。
【手続補正２】
【補正対象書類名】明細書
【補正対象項目名】００６５
【補正方法】変更
【補正の内容】
【００６５】
スパンデックス布上の色保持の程度はまた、オプチビュー品質管理バージョン（Ｏｐｔｉｖｉｅｗ  Ｑｕａｌｉｔｙ  Ｃｏｎｔｒｏｌ  Ｖｅｒｓｉｏｎ）４．０．３ソフトウェアを用いるカラー−アイ（Ｃｏｌｏｒ−Ｅｙｅ）７０００グレタッグマクベス（ＧｒｅｔａｇＭａｃｂｅｔｈ）ＴＭ比色計スペクトル分析計を用いることによって定量的に測定された。結果はＣＩＥＬＡＢ単位で報告される。第一発光体はＤ６５であった。色合い変化結果は、洗濯前の布例の色を４回洗濯後の同じ布例の色と比較することによって測定された。
なお、本発明の好ましい態様としては以下のものを挙げることができる。
１．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約３７〜約７０モルパーセント、好ましくは約４８〜約５８モルパーセント存在するポリ（テトラメチレン−コ−エチレンエーテル）グリコールと、
（ｂ）少なくとも１つのジイソシアネートと、
（ｃ）０〜１０モルパーセントの共延長剤を有するエチレンジアミン連鎖延長剤と
の反応生成物を含むことを特徴とするポリウレタンウレア。
２．１に記載のポリウレタンウレアを含むことを特徴とするスパンデックス。
３．前記ポリ（テトラメチレン−コ−エチレンエーテル）グリコールが約６５０ダルトン〜約４０００ダルトンの分子量を有することを特徴とする２に記載のスパンデックス。
４．前記ポリウレタンウレアが約１．２〜約２．３のジイソシアネート対ポリ（テトラメチレン−コ−エチレンエーテル）グリコールのモル比を有することを特徴とする２に記載のスパンデックス。
５．前記ジイソシアネートが１−イソシアナト−４−［（４−イソシアナトフェニル）メチル］ベンゼン、１−イソシアナト−２−［（４−イソシアナトフェニル）メチル］ベンゼン、およびそれらの混合物からなる群から選択されることを特徴とする２に記載のスパンデックス。
６．第１伸びサイクルでデニール当たり約０．１１〜約０．２４グラムの３００％伸び率での負荷力を有することを特徴とする２〜５のいずれか一項に記載のスパンデックス。
７．第５伸びサイクルでデニール当たり約０．０２７〜約０．０４３グラムの２００％伸び率での無負荷力を有することを特徴とする２〜５のいずれか一項に記載のスパンデックス。
８．第１伸びサイクルでデニール当たり約０．０７５〜約０．１６５グラムの２００％伸び率での負荷力を有することを特徴とする２〜５のいずれか一項に記載のスパンデックス。
９．１．５倍ストレッチで１９０℃で１２０秒間保持されたときに約７７パーセント〜約９５パーセントのヒートセット効率を有することを特徴とする２〜５のいずれか一項に記載のスパンデックス。
１０．約８００メートル毎分を上回る速度で紡糸されることを特徴とする６または７または８または９に記載のスパンデックス。
１１．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約３７〜約７０モルパーセント存在するポリ（テトラメチレン−コ−エチレンエーテル）グリコールと、
（ｂ）少なくとも１つのジイソシアネートと、
（ｃ）連鎖延長剤またはその混合物と、
（ｄ）少なくとも１つの連鎖停止剤と
のポリウレタンウレア反応生成物を含むスパンデックスであって、
１．５倍ストレッチで１９０℃で１２０秒間保持されたときに少なくとも約８５パーセントのヒートセット効率を有することを特徴とするスパンデックス。
１２．（ａ）テトラヒドロフランおよびエチレンオキシドを共重合させることによって誘導される構成単位を含むポリ（テトラメチレン−コ−エチレンエーテル）グリコールであって、エチレンオキシドから誘導される単位の部分がポリ（テトラメチレン−コ−エチレンエーテル）グリコール中に約３７〜約７０モルパーセント存在するポリ（テトラメチレン−コ−エチレンエーテル）グリコールと、
（ｂ）少なくとも１つのジイソシアネートと、
（ｃ）０〜約１０モルパーセント共延長剤を有する少なくとも１つのジオール連鎖延長剤と
の反応生成物を含むことを特徴とするポリウレタン。
１３．１２に記載のポリウレタンを含むことを特徴とするスパンデックス。
１４．（ａ）テトラヒドロフランおよびエチレンオキシドを共重合させることによって誘導される構成単位を含むポリ（テトラメチレン−コ−エチレンエーテル）グリコールを少なくとも１つのジイソシアネートと接触させてキャップドグリコールを形成する工程であって、エチレンオキシドから誘導される単位の部分がポリ（テトラメチレン−コ−エチレンエーテル）グリコール中に約３７〜約７０モルパーセント存在する工程と、
（ｂ）任意選択的に、溶媒を（ａ）の生成物に加える工程と、
（ｃ）（ｂ）の生成物を少なくとも１つのジアミンまたはジオール連鎖延長剤と接触させる工程と、
（ｄ）（ｃ）の生成物を紡糸してスパンデックスを形成する工程と
を含むことを特徴とするスパンデックスの製造方法。
１５．前記１つまたは複数のジアミン連鎖延長剤が０〜１０モルパーセントの共延長剤を有するエチレンジアミンであることを特徴とする１４に記載の方法。
１６．２または１１または１３に記載のスパンデックスを含むことを特徴とする布。
１７．１６に記載の布を含むことを特徴とする衣類または織物品。
１８．１に記載のポリウレタンウレアを含むことを特徴とする分散物、コーティング、フィルム、接着剤、エラストマー、または成形品。
１９．１２に記載のポリウレタンを含むことを特徴とする分散物、コーティング、フィルム、接着剤、エラストマー、または成形品。
２０．１．５倍ストレッチで１９０℃で１２０秒間保持されたときに約７７パーセント〜約９５パーセントのヒートセット効率を有するスパンデックスの製造方法であって、
（ａ）テトラヒドロフランおよびエチレンオキシドを共重合させることによって誘導される構成単位を含むポリ（テトラメチレン−コ−エチレンエーテル）グリコールを、約１．２〜約２．３のジイソシアネート対ポリ（テトラメチレン−コ−エチレンエーテル）グリコールのモル比で少なくとも１つのジイソシアネートと接触させる工程であって、エチレンオキシドから誘導される単位の部分がポリ（テトラメチレン−コ−エチレンエーテル）グリコール中に約３７〜約７０モルパーセント存在する工程と、
（ｂ）溶媒を（ａ）の生成物に加える工程と、
（ｃ）（ｂ）の生成物を、０〜約１０モルパーセント共延長剤を有するエチレンジアミン連鎖延長剤および少なくとも１つの連鎖停止剤と接触させる工程と、
（ｄ）（ｃ）の生成物を紡糸してスパンデックスを形成する工程と
を含むことを特徴とする方法。